(57)【要約】  本発明は、中心電極との間で火花放電間隙を形成する針状の発火部を接地電極に設けたスパークプラグに関するものであり、貴金属部材と一体となった中間部材を接地電極に抵抗溶接する際に、中間部材の底面のうち柱部の投影範囲内に確実に溶融部を形成して接合強度を高めたスパークプラグを提供することを目的とする。  貴金属部材（７１）と中間部材（７５）との接合により形成され、中心電極と接地電極（３０）との間の火花放電間隙に設けられる発火部（７０）は、中間部材（７５）の底面（８０）が接地電極（３０）の内面（３３）に抵抗溶接により接合され、接合部位に溶融部（７３）が形成されている。発火部（７０）の中心線（Ｑ）を含む断面をみたときに、溶融部（７３）は、発火部（７０）の突出方向と直交する方向における柱部（７６）の長さ（Ｄ）の範囲内に確実に形成されており、少なくとも長さ（Ｄ）の０．１倍（１０％）以上の長さ（ｄ）を有する。
2009084565.tif 000002
【特許請求の範囲】
【請求項１】
中心電極と、
軸線方向に沿って延びる軸孔を有し、前記軸孔内で前記中心電極を保持する絶縁碍子と、
前記絶縁碍子を周方向に取り囲んで保持する主体金具と、
一端部が前記主体金具に接合され、他端部における自身の一面が前記中心電極の先端部に向き合うように屈曲し、前記中心電極との間で火花放電間隙を形成する接地電極と、
前記接地電極の前記他端部における前記一面上で前記火花放電間隙の形成される位置に設けられ、前記一面から前記中心電極へ向けて突出する形態をなす発火部であって、自身の突出方向において、前記中心電極側に配置される貴金属部材、および前記貴金属部材と前記接地電極との間に配置される中間部材を互いに接合してなる発火部と
を備え、
前記発火部の前記中間部材が、
前記貴金属部材との接合面である天面を含み、前記突出方向に沿って延びる柱状をなす柱部と、
前記接地電極との接合面である底面を含み、前記柱部よりも径方向に拡径された鍔状をなす鍔部と
を有するスパークプラグであって、
前記接地電極の前記一面と、前記中間部材の前記底面とは抵抗溶接により互いに接合され、前記抵抗溶接により前記一面と前記底面との間に溶融部を形成してなるものであり、
前記発火部の前記突出方向に沿う自身の中心線を含む平面で前記中間部材と前記接地電極とを切断した断面をみたときに、前記溶融部のうち、前記柱部と前記鍔部との境界線を通り前記突出方向に沿う仮想面内に形成された部位が、前記突出方向と直交する方向に占める長さをｄとし、前記柱部のうち前記突出方向と直交する方向の長さをＤとしたとき、ｄ≧０．１Ｄを満たすことを特徴とするスパークプラグ。
【請求項２】
前記断面をみたときに、
前記溶融部が、ｄ≧０．４Ｄを満たすと共に、
前記中心線の位置から前記突出方向と直交する方向にＤ／４離れた位置までの範囲内に、前記溶融部の少なくとも一部が形成されていることを特徴とする請求項１に記載のスパークプラグ。
【請求項３】
前記断面をみたときに、
前記中心線の位置から前記突出方向と直交する方向にＤ／４離れた位置までの範囲内で、前記溶融部の前記突出方向における厚みが最も薄い部位の厚みｔと、
前記中心線の位置より前記突出方向と直交する方向にＤ／４離れた位置からＤ／２離れた位置までの範囲内で、前記溶融部の前記突出方向における厚みが最も厚い部位の厚みＴ１と
が、ｔ＜Ｔ１を満たすことを特徴とする請求項１または２に記載のスパークプラグ。
【請求項４】
前記断面をみたときに、
前記溶融部のうち、前記中心線の位置から前記突出方向と直交する方向にＤ／４離れた位置までの範囲内に形成された部位において、最も厚みの厚い部位の厚みをＴ２としたときに、
前記厚みＴ２と前記厚みｔとの中間の厚み（Ｔ２＋ｔ）／２よりも厚い第１厚層部と、
前記中間の厚み（Ｔ２＋ｔ）／２よりも薄い薄層部と、
前記中間の厚み（Ｔ２＋ｔ）／２よりも厚く、前記第１厚層部とは異なる第２厚層部と
が、この順に、前記突出方向と直交する方向に連続して並ぶ配置であると共に、
前記厚みｔの部位が、前記薄層部にあることを特徴とする請求項３に記載のスパークプラグ。
【発明の詳細な説明】
【技術分野】
【０００１】
本発明は、中心電極との間で火花放電間隙を形成する針状の発火部を接地電極に設けたスパークプラグに関するものである。
【背景技術】
【０００２】
中心電極と対向する接地電極の他端部の内面（一面）に針状の発火部を設け、発火部と中心電極との間で火花放電間隙を形成したスパークプラグが知られている。このような針状の発火部を有するスパークプラグでは、従来のものと比べ接地電極を火花放電間隙から遠ざけることができるため、火花放電間隙で形成される火炎核が、その成長過程の初期の段階において接地電極に接触しにくい。このため、火炎核が接地電極と接触して熱を奪われて火炎核の成長が阻害される、いわゆる消炎作用が低減されるので、スパークプラグの着火性を向上することができる。【０００３】
このような発火部（チップ付き中間部材）として、貴金属部材（チップ）と中間部材とから構成し、中間部材側を接地電極に接合したスパークプラグが知られている（例えば特許文献１参照。）。さらに特許文献１では、中間部材の接地電極との接合面である底面（第２面）を貴金属部材との接合面である天面（第１面）よりも広くすることで溶接面積を広げ、接合強度の向上を図っている。これによって、発火部と接地電極との接合を汎用的な抵抗溶接で行えるようにしている。【０００４】
ところで、貴金属部材と中間部材との接合は一般にレーザ溶接でなされるが、両者の接合部位に形成される溶融部は、一般的に、貴金属部材や中間部材に比べて強度が低い。このため、発火部を接地電極に抵抗溶接する際に、中間部材と接地電極との接合面同士を密接させるために必要な押圧力を、貴金属部材を介して中間部材に印加すると、溶融部において内部応力が高まり変形を生ずる虞がある。また、スパークプラグの使用に伴う冷熱負荷を受けた際に、残留する内部応力の影響を受けクラックや剥離等を生ずる虞がある。これを防止するためには、特許文献１のように、天面よりも底面を広くする構成として設けられる鍔部（フランジ部）に対し押圧力を印加して、貴金属部材には押圧力がかからないようにする。その状態で、中間部材の底面と接地電極の内面とを密接させて抵抗溶接を行うとよい。
【特許文献１】特開２００４−１３４２０９号公報
【発明の開示】
【０００５】
しかしながら、特許文献１のように、抵抗溶接時に筒状の治具等を用いて中間部材の鍔部に押圧力を加えると、底面の周縁部において接地電極の内面に対する抗力が大きくなるが、底面の中央部では抗力が小さい状態となる。このため治具を介して溶接電流を流すと、接地電極の内面と密接状態にある底面の周縁部で溶接電流が流れやすく、ここを起点に広がっていく形態で溶融部が形成されてしまう。溶接条件（溶接電流の大きさや流す時間など）次第で、周縁部から遠い中央部にて溶融部の形成されない部位が生ずる虞があった。特に、鍔部の剛性が低く押圧時に撓みが生ずるような状態では、底面の中央部において接地電極の内面に対し当接せず間隙を生ずる虞がある。周縁部から内部に進行した酸化スケールがこうした溶融部の非形成部位に達すると、酸化スケールが拡大し、クラックや剥離等を生ずる虞があった。
【０００６】
本発明は上記問題点を解決するためになされたものであり、貴金属部材と一体となった中間部材を接地電極に抵抗溶接する際に、中間部材の底面のうち柱部の投影範囲内に確実に溶融部を形成して接合強度を高めたスパークプラグを提供することを目的とする。
【０００７】
本発明の実施態様によれば、中心電極と、軸線方向に沿って延びる軸孔を有し、前記軸孔内で前記中心電極を保持する絶縁碍子と、前記絶縁碍子を周方向に取り囲んで保持する主体金具と、一端部が前記主体金具に接合され、他端部における自身の一面が前記中心電極の先端部に向き合うように屈曲し、前記中心電極との間で火花放電間隙を形成する接地電極と、前記接地電極の前記他端部における前記一面上で前記火花放電間隙の形成される位置に設けられ、前記一面から前記中心電極へ向けて突出する形態をなす発火部であって、自身の突出方向において、前記中心電極側に配置される貴金属部材、および前記貴金属部材と前記接地電極との間に配置される中間部材を互いに接合してなる発火部とを備え、前記発火部の前記中間部材が、前記貴金属部材との接合面である天面を含み、前記突出方向に沿って延びる柱状をなす柱部と、前記接地電極との接合面である底面を含み、前記柱部よりも径方向に拡径された鍔状をなす鍔部とを有するスパークプラグであって、前記接地電極の前記一面と、前記中間部材の前記底面とは抵抗溶接により互いに接合され、前記抵抗溶接により前記一面と前記底面との間に溶融部を形成してなるものであり、前記発火部の前記突出方向に沿う自身の中心線を含む平面で前記中間部材と前記接地電極とを切断した断面をみたときに、前記溶融部のうち、前記柱部と前記鍔部との境界線を通り前記突出方向に沿う仮想面内に形成された部位が、前記突出方向と直交する方向に占める長さをｄとし、前記柱部のうち前記突出方向と直交する方向の長さをＤとしたとき、ｄ≧０．１Ｄを満たすスパークプラグが提供される。
【０００８】
本実施態様では、貴金属部材と中間部材とが接合されてなる発火部は、中間部材の底面が接地電極の一面に抵抗溶接により接合されることによって、接地電極と接合される。両者の接合部位に形成される溶融部は、発火部の断面において、発火部の突出方向と直交する方向における柱部の長さＤの範囲内（換言すると、中間部材の底面に投影した柱部の範囲内）に確実に形成されているので、発火部と接地電極との接合強度を高めることができる。溶融部の長さｄが柱部の長さＤの０．１倍（１０％）以上であれば、すなわちｄ≧０．１Ｄを満たせば、スパークプラグの通常の使用において、剥離等の発生や酸化スケールの進行の抑制を行うのに十分な接合強度を得ることができる。
【０００９】
ｄ＜０．１Ｄの場合、発火部の突出方向と直交する方向において、発火部と接地電極との間で溶融部が非形成である部位が、９０％以上を占めることとなる。すなわち、中間部材の底面のうち、柱部の長さＤの範囲内では溶融部の存在が疎の状態であり、発火部と接地電極との接合状態を維持するのが難しい。発火部と接地電極との接合部位の外部から内部へ向けて進行する酸化スケールは、溶融部が疎の状態であれば早く進行しやすくなるため、溶融部に剥離やクラック等を生じやすくなる虞がある。
【００１０】
本実施態様において、前記断面をみたときに、前記溶融部が、ｄ≧０．４Ｄを満たしてもよい。さらに前記中心線の位置から前記突出方向と直交する方向にＤ／４離れた位置までの範囲内に、前記溶融部の少なくとも一部が形成されていてもよい。
【００１１】
スパークプラグを、より過酷な環境で使用しても十分に、発火部と接地電極との接合状態を維持できるように、さらなる接合強度の向上を求めるには、溶融部の長さｄが、柱部の長さＤの０．４倍（４０％）以上、すなわちｄ≧０．４Ｄを満たすようにするとよい。さらに、発火部の中心線の位置から突出方向と直交する方向にＤ／４離れた位置までの範囲内に、溶融部の少なくとも一部を存在させるとよい。このようにすれば、中間部材の底面のうち、柱部の長さＤの範囲内において、溶融部の存在をさらに密な状態とすることができる。すると、より過酷な環境に晒されても酸化スケールの進行を抑制できるので、剥離やクラック等が生ずるのを防止することができる。
【００１２】
本実施態様において、前記断面をみたときに、前記中心線の位置から前記突出方向と直交する方向にＤ／４離れた位置までの範囲内で、前記溶融部の前記突出方向における厚みが最も薄い部位の厚みｔと、前記中心線の位置より前記突出方向と直交する方向にＤ／４離れた位置からＤ／２離れた位置までの範囲内で、前記溶融部の前記突出方向における厚みが最も厚い部位の厚みＴ１とが、ｔ＜Ｔ１を満たしてもよい。
【００１３】
火花放電間隙に配置される発火部は火花放電の際に高温に晒されるため、貴金属部材にかかる熱負荷を低減するためには、発火部において受熱した熱を速やかに接地電極側へ逃がし、発火部の蓄熱を防ぐことが望ましい。そのためには、熱伝導性を低下させる虞のある溶融部の厚み（発火部の突出方向における厚み）を薄くし、発火部から接地電極側にスムーズに熱が流れるようにすることが望ましい。本実施態様においてｔ＜Ｔ１が満たされれば、発火部の中心線の位置からＤ／４離れた位置までの範囲内において、発火部から接地電極への熱引きをスムーズに行うことができ、貴金属部材の耐火花消耗性を高めることができる。また、溶融部にかかる熱負荷を低減することができるので、溶融部における酸化スケールの進行を抑制し、発火部と接地電極との接合強度の向上を図ることができる。
【００１４】
本実施態様において、前記断面をみたときに、前記溶融部のうち、前記中心線の位置から前記突出方向と直交する方向にＤ／４離れた位置までの範囲内に形成された部位において、最も厚みの厚い部位の厚みをＴ２としたときに、前記厚みＴ２と前記厚みｔとの中間の厚み（Ｔ２＋ｔ）／２よりも厚い第１厚層部と、前記中間の厚み（Ｔ２＋ｔ）／２よりも薄い薄層部と、前記中間の厚み（Ｔ２＋ｔ）／２よりも厚く、前記第１厚層部とは異なる第２厚層部とが、この順に、前記突出方向と直交する方向に連続して並ぶ配置であってもよい。さらに前記厚みｔの部位が、前記薄層部にあってもよい。
【００１５】
このことは、つまり、発火部の中心線の位置からＤ／４離れた位置までの範囲内に形成された溶融部の厚みに凹凸があることを意味するものであり、薄層部を介し、発火部から接地電極への熱引きをスムーズに行える。このように、第１厚層部、薄層部、第２厚層部が順に連続して並ぶ配置となるように、抵抗溶接で溶融部を形成するには、以下のように行う。溶接前の中間部材の底面に、底面から突出する突起部を形成し、抵抗溶接時には、接地電極の一面に中間部材の底面が接触する前に突起部を接触させて溶融させ、突起部の周囲にて溶融部を成長させる。つまり、突起部の名残として、溶融部の厚みに凹凸が生ずるのである。そして、このような形態の溶融部が、発火部の中心線の位置からＤ／４離れた位置までの範囲内に形成される構成であれば、中間部材の底面のうち、柱部の長さＤの範囲内において溶融部の存在を密な状態として接合強度を高めることができる。さらに薄層部を介して発火部からの熱引きをスムーズに行うことができ、貴金属部材の耐火花消耗性を高めることができる。また、溶融部にかかる熱負荷を低減することで、さらなる接合強度の向上を図ることができる。
【図面の簡単な説明】
【００１６】
【図１】スパークプラグ１００の部分断面図である。
【図２】スパークプラグ１００の火花放電間隙ＧＡＰ付近を拡大してみた断面図である。
【図３】発火部７０付近の断面図である。
【図４】変形例としての発火部１７０の形態を示す断面図である。
【図５】変形例としてのスパークプラグ２００の火花放電間隙ＧＡＰ付近を拡大してみた断面図である。
【発明を実施するための最良の形態】
【００１７】
以下、本発明を具体化したスパークプラグの一実施の形態について、図面を参照して説明する。まず、図１〜図３を参照し、一例としてのスパークプラグ１００の構造について説明する。なお、図１，図２において、スパークプラグ１００の軸線Ｏ方向を図面における上下方向とし、下側をスパークプラグ１００の先端側、上側を後端側として説明する。【００１８】
図１に示すように、スパークプラグ１００は、概略、絶縁碍子１０の軸孔１２内の先端側に中心電極２０を保持し、後端側に端子金具４０を保持し、さらに絶縁碍子１０を主体金具５０で周方向に取り囲んで保持した構造を有する。主体金具５０の先端面５７には接地電極３０が接合されており、接地電極３０の他端部（先端部３１）側が中心電極２０の先端部２２と向き合うように屈曲されて、中心電極２０との間で火花放電間隙ＧＡＰを形成している。【００１９】
まず、スパークプラグ１００の絶縁碍子１０について説明する。絶縁碍子１０は周知のようにアルミナ等を焼成して形成され、軸中心に軸線Ｏ方向へ延びる軸孔１２が形成された筒形状を有する。軸線Ｏ方向の略中央には外径が最も大きな鍔部１９が形成されており、鍔部１９より後端側（図１における上側）には後端側胴部１８が形成されている。鍔部１９より先端側（図１における下側）には後端側胴部１８よりも外径の小さな先端側胴部１７が形成され、さらに先端側胴部１７よりも先端側に、先端側胴部１７よりも外径の小さな脚長部１３が形成されている。脚長部１３は先端側ほど縮径されており、スパークプラグ１００が内燃機関のエンジンヘッド（図示外）に取り付けられた際には、燃焼室内に曝される。脚長部１３と先端側胴部１７との間は段部１５として段状に形成されている。【００２０】
次に、中心電極２０について説明する。中心電極２０は、インコネル（商標名）６００または６０１等のＮｉまたはＮｉを主成分とする合金から形成された母材２４の内部に、母材２４よりも熱伝導性に優れる銅または銅を主成分とする合金からなる芯材２５を埋設した構造を有する棒状の電極である。中心電極２０は絶縁碍子１０の軸孔１２内の先端側に保持されており、図２に示すように、先端部２２が、絶縁碍子１０の先端よりも先端側に突出されている。中心電極２０の先端部２２は先端側に向かって径小となるように形成されており、先端部２２の先端面には、耐火花消耗性を向上するため貴金属からなる電極チップ９０が接合されている。【００２１】
中心電極２０は、図１に示すように、軸孔１２内で軸線Ｏ方向に沿って延設される導電性のシール体４およびセラミック抵抗３を経由して、後方（図１における上方）の端子金具４０と電気的に接続されている。スパークプラグ１００の使用時に、端子金具４０には高圧ケーブル（図示外）がプラグキャップ（図示外）を介して接続され、高電圧が印加される。【００２２】
次に、主体金具５０について説明する。主体金具５０は、内燃機関のエンジンヘッド（図示外）にスパークプラグ１００を固定するための円筒状の金具である。主体金具５０は、絶縁碍子１０の後端側胴部１８の一部から脚長部１３にかけての部位を取り囲むようにして、絶縁碍子１０を自身の内部に保持している。主体金具５０は低炭素鋼材を材料に形成され、図示外のスパークプラグレンチが嵌合する工具係合部５１と、エンジンヘッドの取付孔（図示外）に螺合するねじ山が形成された取付ねじ部５２とを備えている。【００２３】
主体金具５０の工具係合部５１と取付ねじ部５２との間には、鍔状のシール部５４が形成されている。取付ねじ部５２とシール部５４との間のねじ首５９には、板体を折り曲げて形成した環状のガスケット５が嵌挿されている。ガスケット５は、スパークプラグ１００をエンジンヘッドの取付孔（図示外）に取り付けた際に、シール部５４の座面５５と取付孔の開口周縁との間で押し潰されて変形し、両者間を封止することで、取付孔を介したエンジン内の気密漏れを防止する。【００２４】
主体金具５０の工具係合部５１より後端側には薄肉の加締部５３が設けられ、シール部５４と工具係合部５１との間には、加締部５３と同様に薄肉の座屈部５８が設けられている。工具係合部５１から加締部５３にかけての主体金具５０の内周面と絶縁碍子１０の後端側胴部１８の外周面との間には円環状のリング部材６，７が介在されており、さらに両リング部材６，７間にタルク（滑石）９の粉末が充填されている。加締部５３を内側に折り曲げるようにして加締めることによって、リング部材６，７およびタルク９を介し、絶縁碍子１０が主体金具５０内で先端側に向け押圧される。これにより、主体金具５０の内周で取付ねじ部５２の位置に形成された段部５６に、環状の板パッキン８を介し、絶縁碍子１０の段部１５が支持されて、主体金具５０と絶縁碍子１０とが一体となる。このとき、主体金具５０と絶縁碍子１０との間の気密性は板パッキン８によって保持され、燃焼ガスの流出が防止される。座屈部５８は、加締めの際に、圧縮力の付加に伴い外向きに撓み変形するように構成されており、タルク９の軸線Ｏ方向の圧縮長を長くして主体金具５０内の気密性を高めている。【００２５】
次に、接地電極３０について説明する。接地電極３０は、断面矩形の棒状に形成した電極であり、中心電極２０と同様に、インコネル（商標名）６００または６０１等のＮｉまたはＮｉを主成分とする合金からなる。図２に示すように、接地電極３０は、一端部（基端部３２）を主体金具５０の先端面５７に接合し、軸線Ｏ方向に沿って延びつつ屈曲部３４にて折り曲げられ、他端部（先端部３１）において、自身の一面（内面３３）が中心電極２０の先端部２２と向き合う形態をなす。接地電極３０の先端部３１と、中心電極２０の先端部２２との間で火花放電間隙ＧＡＰが形成されている。【００２６】
接地電極３０の先端部３１における内面３３で、火花放電間隙ＧＡＰが形成された位置には、中心電極２０の先端部２２へ向けて内面３３から針状に突出する形態をなす発火部７０が設けられている。発火部７０は、接地電極３０からの突出方向（本実施の形態では軸線Ｏ方向）に沿って重ねて接合された中間部材７５と貴金属部材７１とから構成される。【００２７】
図３に示すように、貴金属部材７１は、耐火花消耗性の高い貴金属を主成分とする部材から円柱状に形成されたものである。貴金属部材７１は、発火部７０の突出方向において中間部材７５よりも中心電極２０側（図２参照）に配置され、中間部材７５の天面７９に接合される。中間部材７５と貴金属部材７１との接合は、両者の接合面（合わせ面）付近を狙ったレーザ溶接（あるいは電子ビーム溶接）によって行われる。中間部材７５と貴金属部材７１との溶接部位には、両者を構成する成分が溶け合い混ざった溶融部７２が形成されている。【００２８】
中間部材７５は、Ｎｉを主成分とするＮｉ合金から形成され、接地電極３０からの自身の突出方向に沿って延びる柱状をなす柱部７６と、柱部７６よりも径方向に拡径された鍔状をなす鍔部７７とを有する。鍔部７７は接地電極３０の内面３３との接合面である底面８０を含む形態で、柱部７６の突出方向の一端に設けられている。底面８０と内面３３とは抵抗溶接によって接合されており、両者間に、中間部材７５の成分と接地電極３０の成分とが混ざった溶融部７３が形成されている。ここで、溶融部７３は、樹枝状組織（デンドライト）やマーブル状の組織、あるいは、それらが混在した組織等の金属組織で構成されている。【００２９】
本実施の形態では、溶融部７３は、底面８０の周縁部８４付近において突出方向に厚めに形成されている。底面８０の中央部８３付近には、底面８０から突出する突部７８が見られ、突部７８の周囲にも、厚めの溶融部７３が形成されている。突部７８の突出先端は接地電極３０に近接もしくは密接している。突部７８が存在することによって、溶融部７３には、発火部７０の突出方向における厚みが周囲よりも薄くなった部位が生じている。このように、中間部材７５の底面８０と接地電極３０の内面３３との間にて溶融部７３が点在しているが、これは一例であり、抵抗溶接の条件によっては底面８０全体に形成される場合や、周縁部８４に溶融部７３が形成されない場合も生ずる。しかし、本実施の形態では、中央部８３付近に、確実に、溶融部７３が形成される構成となっている。このことについては後述する。【００３０】
中間部材７５と貴金属部材７１とからなる発火部７０が、図２に示すように、火花放電間隙ＧＡＰに設けられることによって、火花放電時には、中心電極２０の電極チップ９０と発火部７０の貴金属部材７１との間で火花放電が行われる。なお、火花放電間隙ＧＡＰは、中心電極２０と接地電極３０との間にて火花放電が行われる部位をいうが、本実施の形態のようにそれぞれに電極チップ９０や発火部７０を設けた場合、火花放電はそれら電極チップ９０と発火部７０との間で火花放電が行われる。したがって狭義には、電極チップ９０と発火部７０との間の間隙を火花放電間隙ＧＡＰという場合もある。【００３１】
このような構成のスパークプラグ１００では、製造過程において、図３に示す、発火部７０と接地電極３０とを抵抗溶接する際に、発火部７０が接地電極３０に対して押圧され、中間部材７５の底面８０が接地電極３０の内面３３に当接させられる。その状態で中間部材７５と接地電極３０との間に溶接電流が流され、底面８０と内面３３との間の接触抵抗に伴う発熱で両者の接合面が溶融し、両者の成分が混ざった溶融部７３が形成される。抵抗溶接の過程では、貴金属部材７１を介した中間部材７５の押圧によって貴金属部材７１と中間部材７５との間の溶融部７２に応力がかかるのを防止するため、鍔部７７を底面８０とは反対側から押圧することで、発火部７０の押圧が行われている。このため、底面８０の周縁部８４付近において内面３３との接触抵抗が下がり溶融電流が流れやすくなり、周縁部８４付近において溶融部７３が形成されやすくなる。【００３２】
さらに、本実施の形態では、接合前において、中間部材７５の底面８０の中央部８３付近に底面８０から突出する、突部７８の元となる突起部（図示外）が設けられている。抵抗溶接の過程において発火部７０が押圧されたときに、最初に、突起部が接地電極３０の内面３３と接触するように構成されている。突起部と内面３３との接触抵抗に伴う発熱で突起部が溶融し、徐々に底面８０が内面３３に近づき、周縁部８４が内面３３と接触するときには、底面８０の中央部８３付近にて十分な大きさの溶融部７３が形成される。つまり図３の突部７８は、溶融した突起部の名残として確認されるものである。このように中央部８３付近に確実に溶融部７３を形成し、発火部７０と接地電極３０との接合強度を確実に向上させるため、本実施の形態では、中央部８３付近における溶融部７３の形成位置およびその大きさに規定を設けている。【００３３】
具体的に、図３に示すように、発火部７０の中心線Ｑを含む断面で発火部７０と接地電極３０とを切断してみたときに、中間部材７５の柱部７６が発火部７０の突出方向と直交する方向に占める長さＤの範囲内に、溶融部７３の形成位置があることを規定している。なお、長さＤの範囲とは、中心線Ｑの位置から突出方向と直交する方向にＤ／２離れた位置までの範囲Ａ＋Ｂであり、つまり、柱部７６と鍔部７７との境界線を通る仮想面を突出方向に延ばしたときに切り取られる底面８０の範囲である。さらに、突出方向と直交する方向において、溶融部７３の長さｄが、少なくとも柱部の長さＤの１０％以上の大きさを有すること、すなわちｄ≧０．１Ｄを満たすことを規定している。【００３４】
突出方向と直交する方向において、範囲Ａ＋Ｂ内における溶融部７３の長さｄが１０％未満の場合、範囲Ａ＋Ｂ内では、溶融部７３が非形成となる部位が、９０％以上を占める。すなわち、底面８０の中央部８３付近では、溶融部７３が疎の状態となる。このため、発火部７０と接地電極３０との接合強度は、主に、底面８０の周縁部８４において形成され得る溶融部７３によって維持されることとなる。周縁部８４側から中央部８３側へ進行した酸化スケールは、溶融部７３が疎の状態の中央部８３付近においては早く進行しやすく、溶融部７３に剥離やクラック等を生じやすくなる虞がある。このことは、後述する実施例１の結果に基づく。柱部７６が発火部７０の突出方向と直交する方向に占める長さＤの範囲（範囲Ａ＋Ｂ）内に、長さＤの１０％以上の長さｄの溶融部７３を形成することで、発火部７０と接地電極３０とは、過酷な冷熱試験に耐え得る接合強度を有することができる。【００３５】
さらなる接合強度の向上を求めるには、中心線Ｑの位置から突出方向と直交する方向にＤ／４離れた位置までの範囲Ａ内に、溶融部７３の少なくとも一部が存在することが望ましい。さらに溶融部７３の長さｄが、少なくとも長さＤの４０％以上の大きさを有すること、すなわちｄ≧０．４Ｄを満たすようにするとよい。このようにすれば、底面８０の中央部８３付近において溶融部７３をさらに密な状態とすることができる。中央部８３付近に形成された溶融部７３において酸化スケールが進行することを抑制できるので、剥離やクラック等が生ずるのを抑制することができる。このことは上記同様、後述する実施例１の結果に基づく。溶融部７３の長さｄを上記のように規定すれば、発火部７０と接地電極３０とは、さらに過酷な冷熱試験に耐え得る接合強度を有することができる。【００３６】
ところで、火花放電間隙ＧＡＰに配置される発火部７０は、火花放電の際に高温に晒される。貴金属部材７１にかかる熱負荷を低減するためには、発火部７０において受熱した熱を速やかに接地電極３０側へ逃がし、発火部７０の蓄熱を防ぐことが望ましい。ここで、発火部７０と接地電極３０との間に形成される溶融部７３は、中間部材７５から接地電極３０側へ熱を逃がす上で熱伝導性を低下させる虞がある。このため、発火部７０の突出方向における溶融部７３の厚みを薄くし、発火部７０から接地電極３０側にスムーズに熱が流れるようにすることが望ましい。【００３７】
本実施の形態では、前述したように、中間部材７５の底面８０にあらかじめ突起部（図示外）を設けておき、抵抗溶接の過程で、最初に、突起部が接地電極３０の内面３３と接触するように構成している。抵抗溶接の過程の進行に伴い突起部が溶融すると、突起部の周囲に溶融部７３が広がり形成される。溶融部７３が形成される過程において、中間部材７５に対する接地電極３０へ向けた押圧が継続されるため、突起部と接地電極３０とが向き合う位置では、溶融部７３の厚みを薄くすることができる。この結果、抵抗溶接後に発火部７０と接地電極３０との接合部位の断面（中心線Ｑを通る断面）をみたとき、突起部の名残としての突部７８の周囲に、厚みの厚い溶融部７３が形成され、突部７８の位置では、厚みの薄い溶融部７３が形成される。つまり、中央部８３付近における溶融部７３の厚み（突出方向の厚み）において、突起部の名残による凹凸を観察することができる。【００３８】
そこで、範囲Ａ内に形成された溶融部７３のうち、最も厚みの薄い部位の厚みをｔとする。中心線Ｑの位置から突出方向と直交する方向にＤ／４離れた位置からＤ／２離れた位置までの範囲Ｂ内に形成された溶融部７３のうち、最も厚みの厚い部位の厚みをＴ１とする。範囲Ａ内に形成された溶融部７３には、上記のように、中間部材７５に突起部（図示外）が設けられたことの名残が存在するため、ｔ＜Ｔ１が満たされる。つまり、範囲Ａ内に溶融部７３の厚みが薄い部位が存在する。これにより、発火部７０から接地電極３０側への熱引きをスムーズに行うことができ、貴金属部材７１の耐火花消耗性を高めることができる。溶融部７３にかかる熱負荷も低減されることとなるため、溶融部における酸化スケールの進行を抑制し、発火部７０と接地電極３０との接合強度の向上を図ることができる。ｔ≧Ｔ１となるのは、突起部の名残としての凹凸が存在しない場合、もしくは突部７８の位置が範囲Ａの外部に存在する場合であり、熱引きの妨げとなり、より高い接合強度を得る上で望ましくない。【００３９】
さらに具体的には、図３に示すように、範囲Ａ内に形成された溶融部７３の部位のうち、最も厚みの厚い部位の厚みをＴ２とし、厚みＴ２と、最も厚みの薄い部位の厚みｔとの中間の厚み（Ｔ２＋ｔ）／２（図中点線Ｋで示す。）を基準とする。中間の厚み（Ｔ２＋ｔ）／２よりも厚みの厚い溶融部７３の領域を第１厚層部Ｌとし、同様に、第１厚層部Ｌとは別で、中間の厚み（Ｔ２＋ｔ）／２よりも厚みの厚い溶融部７３の領域を第２厚層部Ｎとする。中間の厚み（Ｔ２＋ｔ）／２よりも厚みの薄い溶融部７３の領域を薄層部Ｍとする。このとき、本実施の形態では、範囲Ａ内において、溶融部７３のうちの第１厚層部Ｌと、薄層部Ｍと、第２厚層部Ｎとが、この順に、突出方向と直交する方向に連続して並ぶ配置となる。【００４０】
このように、発火部７０の底面８０の中央部８３付近に確実に溶融部７３が形成されることによって、発火部７０と接地電極３０との接合強度が向上する。さらに溶融部７３が、厚みの薄い薄層部Ｍを有することによって、発火部７０から接地電極３０への熱引きをスムーズに行うことができ、貴金属部材７１の耐火花消耗性を高めることができる。溶融部７３にかかる熱負荷も低減されることとなるため、溶融部における酸化スケールの進行を抑制し、発火部７０と接地電極３０との接合強度の向上を図ることができる。【００４１】
なお、本発明は各種の変形が可能なことはいうまでもない。例えば、発火部７０は、接地電極３０の先端部３１における内面３３に接合したが、内面３３とは接地電極３０の一面であって、単に中心電極２０の先端部２２を向く側の面を指す。必ずしも接地電極３０の屈曲された内向きの面を指すものではない。例えば、接地電極３０の先端部３１の端面（つまり、長手方向の最も先端の面）に発火部７０を接合する形態のスパークプラグに対しても適用することができる。【００４２】
薄層部Ｍは、接合前の中間部材７５の底面８０に設けた突起部（図示外）の名残である突部７８から形成されるが、突起部は、接地電極３０側にあってもよいし、突起部の数も１つに限るものではなく、２つ以上あってもよい。【００４３】
中間部材７５の柱部７６は、発火部７０の突出方向に沿って延びる柱状をなすが、必ずしも柱部７６の外径は一定でなくともよく、柱部７６の形状も円柱に限るものではない。例えば図４に示す、発火部１７０の中間部材１７５のように、柱部１７６の外径が、突出方向に鍔部１７７から遠ざかり貴金属部材１７１に近づくにつれて縮径するものであってもよい。こうした場合、発火部１７０の中心線Ｑを含む断面において柱部１７６が発火部１７０の突出方向と直交する方向に占める長さＤは、柱部１７６の最大外径を基準に設定すればよい。あるいは鍔部１７７との境界位置における柱部１７６の外径を基準に、長さＤを設定すればよい。【００４４】
本実施の形態では、接地電極３０の内面３３が中心電極２０と向き合って火花放電間隙ＧＡＰを形成する形態であり、内面３３を、本発明における「一面」に相当するものとして発火部７０を設けた。「一面」は、必ずしも接地電極３０の屈曲された内向きの面を指すものではなく、接地電極３０の外表面上で、中心電極２０との間で火花放電間隙ＧＡＰを形成する位置における面であればよい。例えば、図５に示す、スパークプラグ２００のように、中心電極２０に接合された電極チップ１９０が軸線Ｏ方向に沿って長く延びる形態のものであり、接地電極１３０の先端部１３１が電極チップ１９０に向かうように屈曲された形態のものであってもよい。火花放電間隙ＧＡＰは、接地電極１３０の先端側の端面１３３と電極チップ１９０との間で形成されることとなる。このような場合、火花放電間隙ＧＡＰを構成する接地電極１３０の端面１３３を「一面」として捉え、端面１３３に発火部７０を設ければよい。【００４５】
このように、発火部７０と接地電極３０との間に形成される溶融部７３が、底面８０の中央部８３付近に形成されることと、溶融部７３が薄層部Ｍを有することによって、発火部７０と接地電極３０との接合強度の向上を図れることについて確認するため、以下の評価試験を行った。【００４６】
［実施例１］
まず、中間部材７５の柱部７６の長さＤの範囲（範囲Ａ＋Ｂ）内に形成された溶融部７３の長さｄの大きさの割合と、接合強度との関係について確認するため、評価試験を行った。この評価試験を行うにあたって、インコネル６０１（登録商標）を用いて作製した中間部材を、Ｐｔ−１０Ｎｉからなる貴金属部材と接合して発火部を形成した。さらに発火部を、インコネル６０１から形成した接地電極に抵抗溶接で接合し、試験用のスパークプラグのサンプルを１３種類、１３０本（１種類あたり１０本）用意した。その際に、中間部材の突起部の形状や大きさ、位置等を適宜調整し、また、発火部と接地電極との抵抗溶接の条件を適宜調整することによって、サンプル種ごとに、狙いの位置に狙いの大きさ（発火部の突出方向における狙いの長さ）の溶融部が形成されるようにした。【００４７】
具体的に、サンプル１は、範囲Ａ＋Ｂ内に溶融部が形成されないようにした。サンプル２〜１３は、範囲Ａ＋Ｂ内に形成される溶融部の長さｄを０．０５〜０．４５［ｍｍ］の範囲で適宜変更させた。柱部の長さＤは０．８ｍｍとしており、溶融部の長さｄの割合ｄ／Ｄは、０．０６〜０．５６（６％〜５６％）の範囲で変更した。サンプル７，９，１１，１３は、範囲Ａ内に溶融部の少なくとも一部が形成されるようにした。つまり、その他のサンプル２〜６，８，１０，１２は、範囲Ａ内に溶融部が形成されないようにした。【００４８】
各サンプル種から５本ずつ抽出したサンプルに対し、発火部を接地電極ごとバーナーで加熱し、１０００℃にして２分間保持した後、１分間の除冷（自然冷却）を行う試験を１サイクルとする３０００サイクルの冷熱試験を行った。各サンプル種ごとに残った５本のサンプルに対しては、より過酷な冷熱条件下においても十分な接合強度が維持できるかを確認するため、冷熱試験の加熱温度を１０５０℃とし、同様の３０００サイクルの冷熱試験を行った。【００４９】
冷熱試験後に、各サンプルを、各サンプルの中心線Ｑを通る断面で切断し、拡大鏡を用い、発火部と接地電極との間の溶融部の観察を行った。断面において溶融部を観察し、発火部の突出方向と直交する方向において溶融部の長さｄを測定すると共に、溶融部における剥離の発生の有無の確認と、溶融部に発生した酸化スケールの長さを測定した。各サンプル種において、５本のうち１本でも剥離が発生した場合には、望ましい接合強度が得られないとして×と評価した。各サンプル種において、５本とも剥離の発生がなくとも、溶融部の長さｄに対し５０％以上の長さの酸化スケールの進行がみられたサンプルが１本でもあった場合、そのサンプル種は、酸化スケールが生じたとしても発火部と接地電極との接合状態は維持可能であり、十分な接合強度を得られる良好なものとして△と評価した。一方、各サンプル種において、５本とも剥離の発生がなく、さらに溶融部の長さｄに対し５０％以上の長さの酸化スケールの進行がみられるサンプルが１本もなかった場合、そのサンプル種は、高い接合強度を得られる優良なものとして○と評価した。評価試験の結果を表１に示す。【００５０】
【表１】
2009084565.tif 000003
【００５１】
表１に示すように、１０００℃に加熱する冷熱試験においては、溶融部の長さｄの割合を０．１０（１０％）以上としたサンプル３〜１３では、範囲Ａ内における溶融部の形成の有無に関わらず、剥離の発生も酸化スケールの進行も十分に抑制できた。しかし、より過酷な冷熱条件である１０５０℃に加熱する冷熱試験においては、酸化スケールの進行がみられた（サンプル３〜８，１０，１２）。このことは、溶融部の長さｄの割合を０．５０（５０％）とし、接合強度を、より高めたサンプル１２であっても、酸化スケールの進行の抑制は十分でなかった。しかし、範囲Ａ内に、少なくとも溶融部の一部が形成されるようにした場合、サンプル７とサンプル９，１１，１３との比較結果から明らかに、溶融部の長さｄの割合が０．４０（４０％）以上であれば、剥離の発生も酸化スケールの進行も十分に抑制できることがわかった。【００５２】
［実施例２］
次に、範囲Ａ内の溶融部７３に厚みの薄い部位が存在することによる効果を確認するため、評価試験を行った。この評価試験では、実施例１と同様に、インコネル６０１を用いて作製した中間部材をＰｔ−１０Ｎｉからなる貴金属部材と接合して発火部を形成した。さらに発火部を、インコネル６０１から形成した接地電極に抵抗溶接で接合し、Ｉｔ−５Ｐｔからなる電極チップを設けた中心電極との間で火花放電間隙を形成した試験用のスパークプラグのサンプルを、５種類用意した。その際に、中間部材の突起部の形状や大きさ、位置等を適宜調整し、また、発火部と接地電極との抵抗溶接の条件を適宜調整することによって、サンプル種ごとに、狙いの位置に狙いの大きさ（発火部の突出方向における狙いの長さ）の溶融部が形成されるようにした。【００５３】
具体的に、サンプル２１は、範囲Ａ内に形成した溶融部の厚みが最も薄い部位において、厚みｔがほぼ０に近くなるようにした（例えば０．０１ｍｍ未満）。サンプル２２〜２５は、溶融部７３の厚みｔが、順に、０．０２，０．０４，０．０６，０．０８［ｍｍ］となるようにした。柱部の長さＤは０．８ｍｍとしている。範囲Ｂ内に形成した溶融部の厚みが最も厚い部位における、溶融部の厚みＴ１は、０．１４〜０．２０［ｍｍ］の範囲で適宜変更し、いずれもｔ＜Ｔ１が満たされるようにした。【００５４】
各サンプルを、４気筒２０００ｃｃの試験用エンジンに組み付け、Ａ／Ｆが１２．５の混合気を燃料とし、５０００ｒｐｍで４００時間の走行試験を行った。この評価試験の前後に、接地電極側の発火部と中心電極側の電極チップとの間の間隙の大きさをそれぞれ測定し、各サンプルごとに評価試験前後の間隙の増加量を求めた。評価試験の結果を表２に示す。なお、表２のサンプル２１で、最小厚みｔの欄に示された「≒」は、値が、０ではないが０に近い値であることを示す。【００５５】
【表２】
2009084565.tif 000004
【００５６】
表２に示すように、範囲Ａ内に形成した溶融部の厚みが最も薄い部位における、溶融部の厚みｔが厚いほど、発火部と電極チップとの間隙が大きくなった。つまり、溶融部の厚みを薄くするほど、発火部から接地電極への熱引きがスムーズに行われ、貴金属部材が冷却されることによって、耐火花消耗性を高められることが確認できた。従って範囲Ａ内に溶融部の厚みの薄い部位を設けることが望ましいことがわかった。
【図１】
2009084565.tif 000005
【図２】
2009084565.tif 000006
【図３】
2009084565.tif 000007
【図４】
2009084565.tif 000008
【図５】
2009084565.tif 000009
【国際調査報告】
2009084565.tif 000010
2009084565.tif 000011
2009084565.tif 000012
2009084565.tif 000013